銅製物体の表面に、緑青粉と煤との混合により生成された塗布材が接着剤により塗布されて新表面が形成されていることを特徴とする銅製物体の修復表面構造。請求項1に記載の銅製物体の修復表面構造の形成方法であって、まず、上記緑青粉と煤とを混合して塗布材を生成し、この塗布材を接着剤により上記物体の表面に塗布して新表面を形成することを特徴とする銅製物体の修復表面構造の形成方法。上記煤を膠と混合した後、固化させたものを粉砕して煤含有粉とし、この煤含有粉を上記緑青粉と混合して上記塗布材を生成するようにしたことを特徴とする請求項2に記載の銅製物体の修復表面構造の形成方法。上記緑青粉の粒度分布を0.1~0.5μmにしたことを特徴とする請求項2、もしくは3に記載の銅製物体の修復表面構造の形成方法。上記煤を、松材の燃焼によって生じる松煙で構成したことを特徴とする請求項2から4のうちいずれか1つに記載の銅製物体の修復表面構造の形成方法。ところで、例えば、屋外に設置される銅製物体では、当初からその表面に上記した耐蝕性のある緑青が発錆する。しかし、この物体が多年にわたり風雨に晒された場合には、この物体の表面の緑青は遂には劣化して変色したり剥離したりすることがある。そして、この場合には、この物体の外観上の見栄えは著しく低下することとなる。そこで、上記物体の表面を修復する方法として、この物体の表面に対し、前記従来の技術にて説明の塗料を塗布することが考えられる。しかし、上記したように物体の表面に上記塗料を塗布して新表面を形成した場合には、次のような問題点がある。即ち、上記塗料は前記したように合成樹脂系である。このため、一般に、この塗料を物体の表面に塗布して乾燥させ、新表面を形成したとすると、この塗料による新表面の各部はそれぞれ平滑な面となりがちである。この結果、この物体に太陽光など何らかの光が照射されるときには、この光は、この物体の新表面の各部において、てかつくように反射されがちとなる。しかし、このような、てかてかとした光の反射は、特に古来の銅像のように重厚で趣きのある外観上の見栄えが求められる物体にあっては好ましくない。本発明は、上記のような事情に注目してなされたもので、本発明の目的は、銅製物体の表面に緑青粉を塗布してこの物体の表面を修復した場合に、この物体に重厚で趣きのある外観上の見栄えが得られるようにし、かつ、この物体の見栄えがより長期にわたり維持できるようにすることである。請求項1の発明は、銅製物体1の表面2に、緑青粉5と煤6との混合により生成された塗布材7が接着剤11により塗布されて新表面12が形成されていることを特徴とする銅製物体の修復表面構造である。請求項2の発明は、請求項1に記載の銅製物体の修復表面構造の形成方法であって、上記緑青粉5と煤6とを混合して塗布材7を生成し、この塗布材7を接着剤11により上記物体1の表面2に塗布して新表面12を形成することを特徴とする銅製物体の修復表面構造の形成方法である。請求項3の発明は、上記煤6を膠と混合した後、固化させたものを粉砕して煤含有粉9とし、この煤含有粉9を上記緑青粉5と混合して上記塗布材7を生成するようにしたことを特徴とする請求項2に記載の銅製物体の修復表面構造の形成方法である。請求項4の発明は、上記緑青粉5の粒度分布を0.1~0.5μmにしたことを特徴とする請求項2、もしくは3に記載の銅製物体の修復表面構造の形成方法である。請求項5の発明は、上記煤6を、松材の燃焼によって生じる松煙で構成したことを特徴とする請求項2から4のうちいずれか1つに記載の銅製物体の修復表面構造の形成方法である。なお、この項において、上記各用語に付記した符号や図面番号は、本発明の技術的範囲を後述の実施例の項や図面の内容に限定解釈するものではない。本発明による効果は、次の如くである。請求項1の発明は、銅製物体の表面に、緑青粉と煤との混合により生成された塗布材が接着剤により塗布されて新表面が形成している。このため、従来の技術の物体の表面では、光がてかつくように反射しがちであるが、上記発明によれば、物体の新表面は、上記煤が有する特有の黒色の色調に依り、緑青粉が有する色調の明るさをある程度抑制した落ち着きのある色調にすることができる。よって、上記塗布材を塗布した修復後の物体には、重厚で趣きのある外観上の見栄えが得られることとなる。また、上記塗布材の緑青粉の質量に対する煤の質量の割り合いを調整してやれば、上記物体の表面が元来有していた色調に対し、上記新表面の色調を、より近づけることができる。このため、物体の表面の修復後の新表面の色調が元の表面の色調に比較して大きく相違することが防止される。よって、物体が元来有していた外観上の見栄えが、その表面の修復後にも違和感なく良好に維持される。請求項2の発明は、請求項1に記載の銅製物体の修復表面構造の形成方法であって、上記緑青粉と煤とを混合して塗布材を生成し、この塗布材を接着剤により上記物体の表面に塗布して新表面を形成している。このため、物体の表面に対する新表面の形成が容易にでき、かつ、上記請求項1と同様の効果が生じる。請求項3の発明は、上記煤を膠と混合した後、固化させたものを粉砕して煤含有粉とし、この煤含有粉を上記緑青粉と混合して上記塗布材を生成するようにしている。このため、前記したように物体の表面に塗布材を塗布して新表面を形成した場合、上記塗布材における煤は煤含有粉として膠により保形され、かつ、保護されて耐候性が向上する。よって、塗布材の塗布により新表面が形成された修復後の物体における重厚で趣きのある外観上の見栄えが、より長期にわたり維持される。請求項4の発明は、上記緑青粉の粒度分布を0.1~0.5μmにしている。ここで、上記緑青粉の粒度分布を0.1μm未満にすると、この緑青粉で形成される上記新表面の透明性が高くなり過ぎ、このため、上記新表面を通し物体の表面がより見え易くなると共に、上記緑青粉が発揮すべき色調が得難くなる。一方、上記緑青粉の粒度分布が0.5μmを越えると、上記新表面の透明性が低くなり過ぎ、このため、上記新表面を通し物体の表面を見ることは困難になって、上記緑青粉の色調が支配的となる。そこで、上記緑青粉の粒度分布を0.1~0.5μmにしたのであり、これによると、この緑青粉で形成される上記新表面の透明性が適度となり、このため、上記新表面を通し、修復前の物体の表面をある程度見ることができると共に、上記緑青粉による適度の色調が得られる。よって、上記塗布材を塗布した修復後の物体には、修復前の物体の表面の外観上の見栄えをある程度踏襲することにより、修復の前後で物体の見栄えに違和感が生じることを防止でき、しかも、重厚で趣きのある外観上の見栄えを得ることができる。請求項5の発明は、上記煤を、松材の燃焼によって生じる松煙で構成している。ここで、上記松煙は、煤のうちで、特に緑青粉の色調との調整がし易いものであり、このため、煤を松煙で構成したことにより、上記塗布材を塗布した修復後の物体には、重厚で趣きのある外観上の見栄えを更に確実に得ることができる。本発明の銅製物体の修復表面構造に関し、銅製物体の表面に緑青粉を塗布してこの物体の表面を修復した場合に、この物体に重厚で趣きのある外観上の見栄えが得られるようにし、かつ、この物体の見栄えがより長期にわたり維持できるようにする、という目的を実現するため、本発明を実施するための形態は、次の如くである。即ち、銅製物体の修復表面構造として、銅製物体の表面に、緑青粉と煤との混合により生成された塗布材が接着により塗布されて新表面が形成されている。本発明をより詳細に説明するために、その実施例を添付の図に従って説明する。図1と図2aにおいて、符号1は、銅鋳造製銅像で例示される銅製物体であり、この物体1は屋外に設置される。上記物体1の表面2には、当初から緑青が発錆し、つまり、上記表面2は緑青により構成されている。この緑青は、空気中の水分と二酸化炭素との化学反応により生成されるもので、化学的に安定した耐蝕性のある塩基性炭酸銅CuCO33CuOH2を主成分とし、その他、塩基性硫酸銅CuSO43CuOH2を成分とする。また、上記物体1の表面2に発錆した緑青の自然色は深い青みを湛えた緑色をなしている。また、上記物体1の表面2には、この物体1が鋳造製であるという性質に依り、微小な凹部2aと凸部2bとが交互に繰り返し形成され、また、断面積の小さい巣といわれる窪み2cが表面2の各所に形成される。上記物体1が多年にわたり風雨に晒されることにより、この物体1の表面2の緑青が劣化したような場合において、この物体1の表面2を修復するため、この表面2に緑青粉5と黒色の煤6との混合により生成された塗布材7が塗布されている。そして、この物体1の修復表面構造の形成方法は、次のような作業によって達成される。即ち、まず、上記緑青粉5と煤6とを混合して塗布材7を生成する。この場合、上記緑青粉5は、粉砕により後述する所定の粒度分布となるよう形成されるものである。一方、上記煤6は、予め、膠と混合した後、乾燥固化され、粉砕されて後述する所定の粒度分布となるよう煤含有粉9とされる。上記煤6は黒色であり、上記煤含有粉9は深い黒色をなしている。そして、上記煤6を含む煤含有粉9は上記緑青粉5と混合されて上記塗布材7が生成されるようになっている。上記塗布材7における緑青粉5と煤含有粉9との合計質量に対する煤含有粉9の質量の割り合いは、20~50が好ましく、この煤含有粉9の割り合いが大きくなる程、上記塗布材7の色調が黒くなり、上記煤含有粉9の割り合いが小さくなる程、上記塗布材7の色調は上記緑青粉5の色調に近づく。一方、図2bで示すように、まず、上記物体1の表面2を水や溶剤などで浄化した後、この表面2に接着剤11を塗布する。この接着剤11には乾性油を用いることが好ましいが、粘液状の膠や透明な合成樹脂系の接着剤を用いてもよい。また、上記物体1の表面2への接着剤11の塗布は、ローラーブラシ塗りや刷毛塗りでもよく、吹き付けによってもよい。次に、図2aで示すように、上記物体1の表面2に塗布された接着剤11に、上記塗布材7を刷り込むようにしてこの塗布材7を上記表面2に塗布して乾燥させ、これにより新表面12を形成する。上記物体1の表面2への塗布材7の塗布は、ローラーブラシ塗りや刷毛塗りでもよく、吹き付けによってもよい。上記の場合、緑青粉5の粒度分布は、0.1~0.5μmとされている。なお、上記粒度分布は0.1~0.3μmにすることがより好ましい。また、上記煤6は、樹脂分の多い松材の燃焼によって生成される松煙が用いられるが、他の木材の燃焼によって生成されるものであってもよい。上記煤6の粒度分布は、一般に、0.02~0.05μmである。また、前記煤含有粉9の粒度分布は、上記緑青粉5と同様とされる。なお、上記したように、物体1の表面2に対し、緑青粉5と煤6との混合による塗布材7を接着剤11により塗布して新表面12を形成する場合、予め、上記緑青粉5、煤6、および接着剤11を混合して上記塗布材7と接着剤11との混合物を生成し、次に、この混合物を上記物体1の表面2に塗布して新表面12を形成するようにしてもよい。上記構成によれば、銅製物体1の表面2に、緑青粉5と煤6との混合により生成された塗布材7が接着剤11により塗布されて新表面12が形成している。このため、図1の左半分で示す従来の技術のように、物体の表面では、光がてかつくように反射しがちであるが、上記構成によれば、図1の右半分で示すように、物体1の新表面12は、上記煤6が有する特有の黒色の色調に依り、緑青粉5が有する色調の明るさをある程度抑制した落ち着きのある色調にすることができる。よって、上記塗布材7を塗布した修復後の物体1には、重厚で趣きのある外観上の見栄えが得られることとなる。また、上記塗布材7の緑青粉5の質量に対する煤6の質量の割り合いを調整してやれば、上記物体1の表面2が元来有していた色調に対し、上記新表面12の色調を、より近づけることができる。このため、物体1の表面2の修復後の新表面12の色調が元の表面2の色調に比較して大きく相違することが防止される。よって、物体1が元来有していた外観上の見栄えが、その表面2の修復後にも違和感なく良好に維持される。また、前記した銅製物体の修復表面構造の形成方法であって、上記緑青粉5と煤6とを混合して塗布材7を生成し、この塗布材7を接着剤11により上記物体1の表面2に塗布して新表面12を形成している。このため、物体1の表面2に対する新表面12の形成が容易にでき、かつ、前記した図1の右半分についての説明と同様の効果が生じる。また、前記したように、煤6を膠と混合した後、固化させたものを粉砕して煤含有粉9とし、この煤含有粉9を上記緑青粉5と混合して上記塗布材7を生成するようにしている。このため、前記したように物体1の表面2に塗布材7を塗布して新表面12を形成した場合、上記塗布材7における煤6は煤含有粉9として膠により保形され、かつ、保護されて耐候性が向上する。よって、塗布材7の塗布により新表面12が形成された修復後の物体1における重厚で趣きのある外観上の見栄えが、より長期にたわり維持される。また、前記したように、緑青粉5の粒度分布を0.1~0.5μmにしている。ここで、上記緑青粉5の粒度分布を0.1μm未満にすると、この緑青粉5で形成される上記新表面12の透明性が高くなり過ぎ、このため、上記新表面12を通し物体1の表面2がより見え易くなると共に、上記緑青粉5が発揮すべき色調が得難くなる。一方、上記緑青粉5の粒度分布が0.5μmを越えると、上記新表面12の透明性が低くなり過ぎ、このため、上記新表面12を通し物体1の表面2を見ることは困難になって、上記緑青粉5の色調が支配的となる。そこで、上記緑青粉5の粒度分布を0.1~0.5μmにしたのであり、これによると、この緑青粉5で形成される上記新表面12の透明性が適度となり、このため、上記新表面12を通し、修復前の物体1の表面2をある程度見ることができると共に、上記緑青粉5による適度の色調が得られる。よって、上記塗布材7を塗布した修復後の物体1には、修復前の物体1の表面2の外観上の見栄えをある程度踏襲することにより、修復の前後で物体1の見栄えに違和感が生じることを防止でき、しかも、重厚で趣きのある外観上の見栄えを得ることができる。また、前記したように、煤6を、松材の燃焼によって生じる松煙で構成している。ここで、上記松煙は、煤6のうちで、特に緑青粉5の色調との調整がし易いものであり、このため、煤6を松煙で構成したことにより、上記塗布材7を塗布した修復後の物体1には、重厚で趣きのある外観上の見栄えを更に確実に得ることができる。